(57)【特許請求の範囲】
【請求項１】
地盤が弱く、しかも地下水位の高い地域に構築するトンネルの路盤材で、しかも一層当たりの締め固め後の高さが３００ｍｍ以内でかつ締め固め率８５％〜９８％に締め固め施行を行う路盤材であって、粒径が０．３〜２．５ｍｍの高炉水砕スラグとセメント及び不可避的不純物との混合物からなり、前記高炉水砕スラグ１００重量部に対して前記セメントの添加量が５．５〜１０．４重量部であることを特徴とする強度と透水性に優れた路盤材。
【請求項２】
地盤が弱く、しかも地下水位の高い地域に構築するトンネルの路盤構造であって、粒径が０．３〜２．５ｍｍの高炉水砕スラグとセメント及び不可避的不純物の混合物からなり、前記高炉水砕スラグ１００重量部に対して、前記セメントを５．５〜１０．４重量部添加した路盤材を一層当たりの締め固め後の高さが３００ｍｍ以内でかつ締め固め率８５〜９８％に締め固めて路盤を形成することを特徴とする強度と透水性を有する路盤構造。
【請求項３】
請求項２記載の強度と透水性に優れた路盤構造において、前記路盤材は厚さが１００〜２０００ｍｍである路盤を形成することを特徴とする強度と透水性に優れた路盤構造。
【発明の詳細な説明】
【０００１】
【発明の属する技術分野】
本発明は透水機能を有し、かつ車輌の荷重に耐え得る強度を持つトンネル内及びトンネル外の路盤材及び／又は路盤構造に関するものである。
【０００２】
【従来の技術】
従来、トンネル内の鉄道用あるいは自動車用の路盤としては、地山が安定しており強度が十分ある場合、掘削地山を路盤とし、その上に鉄筋コンクリートを有する構造としていた。
また、側圧が大きかったり、覆工脚部の支持力が十分でない等、地山条件が悪い場合、覆工に大きな曲げモーメントが作用する恐れがあり、このような場合には、インバートを設けてトンネル断面を閉合することで、トンネルを安定な構造としていた。
そして、地下水位がトンネル断面よりも高い位置にあるようなトンネルの場合、水を含んだ地盤に、列車やトラック通過の際の荷重がかかると、加えられる圧力と振動の相乗作用により、路盤と地盤との間の間隙水圧が高まり、水と土粒子がいっしょに噴出する噴泥現象がおこる恐れがある。もし噴泥が起きれば、インバートコンクリートの下に空隙ができ、トンネル構造に悪影響をおよぼす懸念があった。
【０００３】
また、通常、トンネル外の通常部の鉄道用あるいは自動車用の路盤としては、切土や盛土によって作った地盤をさらに締め固めた構造を使用していた。そして、この上に砕石を敷き、更にその上に、鉄道用においては枕木とレールの敷設が、自動車用においてはアスファルトやコンクリートの舗装が施されていた。
しかし、近年の列車やトラック等の重荷重化や高速化に伴い、路盤へかかる荷重が大きくなり、大雨が降った場合や沼地のような地下水位の高い場所で路盤が軟弱化するという問題があった。このように、水を含んだ路盤に、列車やトラック通過の際の荷重がかかると、このとき加えられる圧力と振動の相乗作用が、水を含んだ路盤に影響を及ぼすことで、路盤下部の間隙水圧が高まり、水と土粒子がいっしょに噴出する噴泥現象がおこる恐れがある。ここで、噴泥が起きれば砕石路盤の支持力が失われレールや道路が不等沈下を生じる等の悪影響をおよぼす懸念があった。
【０００４】
【発明が解決しようとする課題】
このような地下水位の高いトンネルに起こりがちな現象を回避するために、トンネル構造を水圧対抗型とする方法があるが経済的な水圧対抗型とするためには、トンネル断面形状を円形に近い形とする処置や、インバート打継目を側壁部へ上げる処置等が必要となるため、技術的な課題も多い。
また、大雨が降った場合や沼地のような地下水位の高い路盤に起こりがちな現象を回避する方法として、路盤の中や周辺に大容量、又は多くの排水溝を設ける方法、又は排水管を埋め込む方法がある。しかし、排水溝や排水管を作成するためには、多くの材料が必要となり、また工事が複雑となる。しかも路盤には、大きな、又は、多数の空間ができることで、路盤強度が局部的に弱くなることや、土砂が堆積して十分な排水能力が得られなくなるという課題があった。
【０００５】
透水性と支持強度を両立させる路盤材として、特公平６−９４５５５号公報に記載の、水砕スラグ、セメントに、更に、酸化アルミニウム、二酸化ケイ素、酸化カルシウム、三酸化硫黄、酸化マグネシウム、及びリグニンスルホン酸ナトリウムを混合した路盤材が提案されている。しかし、この路盤材は小範囲の補修を短時間で行うための材料で、急速に硬化する性質があり、加圧（締め固め）を全く、又はほとんど行わずに使用できるものである。そのため、例えば夜中から朝方にかけての列車が通らない時間帯等に極めて短時間で施工できるという特徴を有している。
従って、材料を混合して短時間で施工を完了しなければ急速に固化するため、常に施工現場の近傍に混合工場を移動設置し、混合済みの材料の輸送時間を極めて短くする必要がある。また、急速に固化するため転圧等の締め固めを行う時間がとれないこともあり、締め固めを全く、又はほとんど行わずに施工しなければならない。
しかし、材料の混合工場を施工の進展に伴って移動する施工現場の近傍に頻繁に移設することは事実上不可能である。
その結果、広い範囲の施工を行うと、施工の最初と最後とで硬度むらを生じたり、あまり輸送距離が長いと混合工場から施工現場に材料を運搬する途中に固まってしまうこともあるため、通常のトンネル内外の路盤の新設や大規模補修においては事実上使用できない問題があった。
【０００６】
更に、透水性と支持強度を両立させるために、酸化アルミニウム以下の高価な材料を必須添加する必要があり、工事が煩雑になるだけでなく原料コストが高くなるという経済的な問題点もあった。
本発明はかかる事情に鑑みてなされたもので、荷重の大きな列車やトラックの通過する地盤が弱く地下水位の高いトンネル内、又は、大雨の降る可能性があり、しかも、地下水位の高いトンネル外の路盤において、噴泥現象が発生しにくく、施工が容易で、しかも工事費、材料費が割安となる強度と透水性に優れた路盤材及び路盤構造を提供することを目的とする。
【０００７】
【課題を解決するための手段】
本願発明は、実質的に高炉水砕スラグとセメントのみを用い、その配合比率と締め固め率を制御することによって、添加材等を加えなくても、透水性と強度を両立させることが可能であり、しかも広範囲の路盤施工に適した硬化特性を持つ路盤材及び路盤構造が実現できることを知見し完成させたもので、その要旨は次の通りである。
【０００８】
前記目的に沿う第１の発明に係る強度と透水性に優れた路盤材は、地盤が弱く、しかも地下水位の高い地域に構築するトンネルの路盤材で、しかも一層当たりの締め固め後の高さが３００ｍｍ以内でかつ締め固め率８５％〜９８％に締め固め施行を行う路盤材であって、粒径が０．３〜２．５ｍｍの高炉水砕スラグとセメント及び不可避的不純物との混合物からなり、前記高炉水砕スラグ１００重量部に対して前記セメントの添加量が５．５〜１０．４重量部である。これによって、地盤が弱くしかも地下水位の高い地域に構築するトンネルの路盤材の材料の混合割合を定義することができる。
【０００９】
前記目的に沿う第２の発明に係る強度と透水性に優れた路盤構造は、地盤が弱く、しかも地下水位の高い地域に構築するトンネルの路盤構造であって、粒径が０．３〜２．５ｍｍの高炉水砕スラグとセメント及び不可避的不純物の混合物からなり、前記高炉水砕スラグ１００重量部に対して、前記セメントを５．５〜１０．４重量部添加した路盤材を一層当たりの締め固め後の高さが３００ｍｍ以内でかつ締め固め率８５〜９８％に締め固めて路盤を形成する。これによって、地盤が弱く、しかも地下水位の高い地域に構築するトンネルの、路盤材の材料の混合割合と締め固め率を定義した路盤構造を形成することができる。
ここで、本発明に係る強度と透水性に優れた路盤構造において、路盤材は厚さが１００〜２０００ｍｍである路盤を形成することが好ましい。これにより所要の強度機能及び透水機能を発揮し、しかも機能の飽和と経済性を考慮した路盤構造とすることができる。
【００１０】
【発明の実施の形態】
続いて、本発明を具体化した実施の形態につき説明し、本発明の理解に供する。本発明の一実施の形態に係る強度と透水性に優れた路盤材は、実質的に水砕スラグとセメントからなっている。
ここで、水砕スラグとは、高炉より発生する溶融スラグを水で急速に冷却して製造した砂状のガラス質の物質であり、アルカリ刺激材及び水を混合することにより硬化する性質を有しているものである。この、水砕スラグの物理特性は、高炉に装入される原料又は高炉スラグの冷却方法や冷却速度等により多少の変動があり、例えば硬質と軟質とに分類される。また、水砕スラグには前記したように物理的特性に多少の変動があるものの、その粒径のほとんどが０．３〜２．５mmの範囲であり、安定した粒度分布を示している。
【００１１】
また、前記セメントとは水砕スラグのガラス質の部分を適当な水分と共に溶解し、再結晶させて硬化させるアルカリ刺激剤であり、本路盤材ではポルトランドセメントを使用することが好ましい。なお、ポルトランドセメント以外のアルカリ刺激材としての他の材料、例えば生石灰や消石灰は材料年令（養生日数）の経過に伴う強度の発現が遅いという欠点を有している。
本実施の形態に係る路盤材は、望ましくは、水砕スラグ１００重量部に対し５．５〜１０．４重量部のセメントを混合している。これは、地下水位の高い地盤の路盤、又は大雨にも耐えうる路盤として用いる際、透水性能と強度を十分発現させるのに必要な硬化体となる条件であるからである。
なお、水砕スラグとセメント以外は不可避的不純物である。
【００１２】
透水性能の優れた材料である水砕スラグにセメントを混合した場合、セメント添加量を増加するごとに強度と密度があがり、逆に水砕スラグの粒子間隙をセメント粒子が埋めるため空隙率が下がることは容易に類推されるが、その両方の相反する性能が両方とも丁度良く発揮できる混合率がこの範囲にある。
【００１３】
以下に、本発明の路盤材及び路盤構造について、その数値を限定した理由や語句について説明する。
本発明で定義する水砕スラグとセメントとの混合割合は、それぞれが水分を全く含まない乾燥状態に換算した混合割合である。従って、実際に使用する水砕スラグは水分を含んだ状態、望ましくは水砕スラグ粒の表面が乾燥した表乾状態、であっても良いのは勿論である。なお、セメントは通常でも事実上水分を含まない状態で保存されている。
セメントの混合比率について、水砕スラグ１００重量部に対するセメントの混合割合を５．５重量部以上としたのは、セメントが５．５重量部未満であるとセメントによる硬化力が弱いため、路盤施工後に交通開放し、地下水や雨水が路盤内に進入した場合路盤体の強度低下を起こし、十分な強度が得られないからである。
ここで、セメントの混合割合を７．５重量部以上にするとより高い路盤強度が安定的に得られ、特に軸重が重く、速度の速い列車やトラックの走行する路盤に対しては望ましい。
【００１４】
また、セメント混合割合を１０．４重量部以下としたのは、１０．４重量部を超えるとセメントにより空隙率が低下するため透水性が低下し、トンネル地盤本来の透水性能より劣ることになり、またトンネル外の路盤では雨水や地下水を十分透水させることができず、路盤材、路盤構造としての透水性能を発揮できないからである。
特に、地下水位の高いトンネルや、雨量の多い地域の路盤に対しては、セメントを８．４重量部以下とすると、より高い透水性能が得られより望ましい。
上記のことより、水砕スラグ１００重量部に対し、５．５〜１０．４重量部のセメントを混合する。高い透水性能が安定的に要求される場合には、５．５重量部以上１０重量部未満、特に５．５〜８．６重量部セメントを混合することが望ましい。また、高い路盤強度が安定的に要求される場合には、７．５〜１０．４重量部セメントを混合することが望ましい。そして、高い透水性能と路盤強度の両方のバランスを要求される場合には、７．５〜８．４重量部セメントを混合することが望ましい。
【００１５】
ここで、透水性能と路盤強度のばらつきを考えると、セメント混合量５．５〜６．４重量部は６重量部を、７．５〜８．４重量部は８重量部を、９．５〜１０．４重量部は１０重量部を、それぞれ中央値と考えることも可能である。
なお、路盤材及び路盤構造として使用する水砕スラグとしては、硬質及び軟質のどちらでも使用可能であるが、軟質の方が潜在水硬性が強いため、より好ましい。
本発明の、路盤材及び路盤構造に関する地盤が弱い地域とは、特に水に対する抵抗力が弱く軟弱になりやすい地域で、具体的に特定するものではないが、例えば鹿児島県を中心とするシラス地域等が該当する。
また、地下水位の高い場合、地下水面下をトンネルで通過する場合もある。なお、トンネルは鉄道トンネルに使用する場合もある。
【００１６】
本発明の一実施の形態に係る強度と透水性に優れた路盤材を用いて路盤構造を施工するには、トンネル内など掘削して敷き均らされた原地盤の上に、前記路盤材を路盤として均等に敷き均す。敷き均し後、締め固めは、現場密度があらかじめ定められた所定の値に達する様に適当な締め固め機械（例えばタイヤローラ）にて締め固め、所定の層厚となるよう行う。敷き均す路盤材の層厚が厚い場合は、何層かに分けて締め固めを行うが、その際１層の締め固め後の高さは３００ｍｍ以内が望ましい。また、養生後に十分な硬化体となる様、各層締め固め毎に所定量の散水を行う。
【００１７】
ここで、路盤材の締め固め率は、路盤強度を確保するため８５％を下限とし、より安定して強度を得るためには９０％以上とすることが望ましい。また、上限は特に設けず、最大乾燥密度である１００％でも良いが、実際の施工現場で安定して路盤材の最大乾燥密度を得ることは困難であり、実質９８％が上限となる。
なお、締め固め率とは、室内試験で得られた最大乾燥密度（最適含水比における締め固め密度）と現場乾燥密度との割合であり、以下の式で示される。
（締め固め率）＝（現場乾燥密度）／（最大乾燥密度）×１００（％）
また、路盤の厚さは、所要の強度機能及び透水機能を発揮するため、最小厚は１００ｍｍとし、最大厚さは前記機能の飽和と経済性を考慮して２０００ｍｍとするのが望ましい。
【００１８】
その後、必要な期間養生を行う。前記養生は約２週間が好ましく、また、その期間中はトンネル掘削時に設けたウエルポイントからの排水を継続することが望ましい。そして、十分な硬化体となった後、通常は、前記路盤の上に、アスファルト混合物、セメントコンクリート、砕石（例えば道床バラス）の、１種あるいは２種以上からなる表層材を、交通条件に応じて施工し表層を形成する。
なお、アスファルト混合物とは、従来の道路舗装の表層に使用されている市販の材料であり、セメントコンクリートとは、道路舗装の表層に使用されているセメントコンクリート路盤や、鉄道用の路盤鉄筋コンクリート等である。
【００１９】
このような構成の路盤構造によると、路盤が良好な透水性を維持しているため、地下水や雨水がこの路盤材に容易に浸入してくることができ、付近の地下水流を乱すことがほとんどない。流入してきた地下水や雨水は本路盤内に適宜設けられた排水路（例えば有孔管）に導かれ系外へと排出される。また、この路盤内で地下水や雨水が処理されるので表層に影響を及ぼすことが極めて少ない。また、更に、本路盤は地下水が流入していても十分な強度を有しているので、車輌の荷重に耐えることができ、表層とあいまって車輌の荷重の分散して支えることが可能となる。
【００２０】
【実施例】
（実施例１）
本発明の透水性に優れた路盤材を、地盤が弱く地下水位の高い地域に構築するトンネル工区の近傍に施工した試験路盤で、列車の繰返し荷重に対する路盤耐久性の試験結果と、トンネル構造について説明する。
ここでは、路盤材に透水性のある水砕スラグを用い、トンネル周辺の水位を下げることを基本としている。
【００２１】
図１は、本発明の強度と透水性に優れた路盤構造をトンネル１４に施工したトンネル構造の例である。地盤１３の上に本発明の路盤材１０と排水管１２からなる透水性路盤を構成し、上部に路盤コンクリートの表層１１を設けてたトンネル構造である。
なお、本実施例では鉄道用のトンネルの例について示してあるが、道路用のトンネルに用いても同様の構造が可能である。道路用では、透水性路盤の上部に、例えば、下部表層材としてクラッシャラン、そして、その上部に粒度調整砕石、更に、その上部にアスファルトコンクリートの順に、３層からなる表層部を設ける構造とする。
【００２２】
図２は、水位のあるシラス地域に構築するトンネル工区の近傍の野外に施工した試験路盤２４である。地盤２３の上に本発明の路盤材２０と排水管（有孔管）２２からなる透水性路盤を構成し、上部に路盤コンクリート２１の表層と側部地山（シラス地山）３３側に側壁部遮水壁２５、地山側以外の周辺部に周辺部遮水壁２７を、さらに排水管２２の上部に中央通路２６を設けた路盤構造とした。そして、路盤コンクリート２１の上の軌道が敷設される部分に起振機２８を設置すると共に、振動計２９、間隙水圧計３０、土圧計３１、水位計３２をそれぞれ設置した。
【００２３】
構築はディープウェルによって地盤の水位を下げてから行った。水砕スラグは北九州産のものを用い、早期強度を期待するためにセメントを重量比で１０％添加した。これは、水砕スラグ１００重量部に対して、１０重量部のセメント含有量に相当する。スラグ路盤の構築基準については、乾燥密度ρｄを１．４ｇ／ｃｍ3以上、２週圧縮強度σ14は２ＭＮ／ｍ2以上、２週養生透水係数ｋは５×１０-3ｃｍ／ｓｅｃ程度、平板載荷試験値Ｋ30は１１０ＭＮ／ｍ3とした。
なお、これらの構築基準値は、上記試験路盤での試験に関して目標とした値であり、実際の施工現場の状況によってその値は上下する。
実際に構築した試験路盤材の乾燥密度ρｄは１．４２ｇ／ｃｍ3、２週圧縮強度σ14は３ＭＮ／ｍ2、２週養生透水係数ｋは９．３×１０-3ｃｍ／ｓｅｃ程度、平板載荷試験値Ｋ30は６４０ＭＮ／ｍ3となり、強度、透水性共に非常に良い結果が得られた。
また、この試験から、本発明の路盤材及び／又は路盤構造がトンネル内外を問わず優れたものであることが明らかとなった。
【００２４】
また、試験路盤による試験内容と試験結果について以下に示す。
まず、試験内容を以下に示す。
（１）繰返し載荷荷重：３．９〜５６．９ｋＮ／ｍ2（実際の列車荷重の１台分を模擬した路盤圧力相当値）
（２）載荷周波数：２０Ｈｚ
（３）繰返し回数：２００万回
（４）載荷方法：起振機荷重による繰返し載荷
（５）測定項目：路盤の累積沈下量、加速度、土圧、路盤内水位等
【００２５】
次に、試験結果を以下に示す。
（１）起振機周辺の路盤表面の繰返し累積沈下量（４測点）は図３に示すように、１０万回までは少なく、年間の列車通過トン数を６００万トン程度とすれば、約１０年間の沈下量に相当し、累積沈下量としては十分に小さい値である。
（２）図４に示す繰返し載荷の路盤変位（全振幅、４測点）は、全般的にほぼ一定の０．５ｍｍ程度であり、実際の新幹線現場における路盤変位とほぼ同様な数値を示した。
（３）図５に示す繰返し載荷中の振動土圧（全振幅、２測点）は、路盤コンクリート直下のスラグ路盤表面での値（▽）、スラグ路盤直下のシラス地盤の値（△）共にほぼ一定で推移している。
（４）図６に示すようにスラグ路盤内の水位は、中央排水溝において揚水をした結果、揚水の水位に応じて路盤内の水位が低下しスラグ路盤の透水性の確認ができた。
（５）載荷試験終了後、路盤コンクリート面に変状はみられず、路盤コンクリート撤去後のスラグ路盤及び路盤下のシラス地山にも変状はみられなかった。
（６）試験終了後のコアサンプリングによるスラグ強度は平均で２．４ＭＮ／ｍ2で、地下水位と繰返し荷重下でも大きく低下することはなかった。
【００２６】
（実施例２）
次に、本発明の透水性に優れた路盤材を、水に対する抵抗力が極めて低い、シラス地山内の地下水面下に構築するトンネル内外での試験施工、及び室内で行った水砕スラグの締固め・強度特性に関する試験結果について説明する。
ここでは、竣工後のトンネル坑内に水を排水しながらシラス粒子を流出させないことを基本としている。
本実施例では、水砕スラグの性質を活かして、ポルトランドセメントを添加した場合について、突固め試験を実施した。
【００２７】
試験事項は以下の３つである。
（１）事前室内試験：水砕スラグにセメントを４％、６％、８％、１０％添加した場合について、Ｅ法（ＪＩＳＡ１２１０、乾燥法・非繰返し法、４．５ｋｇランマー、１５ｃｍモールド、３層×９２回）により突固め試験を実施した。この結果をもとに、締固め度を９０％、９５％、１００％とした供試体を作製し、一軸圧縮強度を実施して配合強度を求めた。
ここで、セメント４％、６％、８％、１０％添加は、水砕スラグ１００重量部に対して、それぞれ４重量部、６重量部、８重量部、１０重量部のセメント含有量に相当する。以下も同様である。
（２）トンネル外試験施工：水砕スラグにセメントを４％、６％、８％、１０％添加した場合について、１０ｔタイヤローラによる転圧試験を実施し、現場密度試験にてセメント添加量や転圧回数等を変化させた場合の乾燥密度と含水比を把握した。
（３）トンネル内試験施工：水砕スラグにセメントを８％添加した場合について、１０ｔタイヤローラと４ｔ振動ローラにて路盤を作製し、現場密度試験にて乾燥密度と含水比を把握した。また、２週養生後の現位置において平板載荷試験をすると共に、不撹乱試料を採取して一軸圧縮試験を実施して、所定の強度・耐力等が得られ、実施行において均質な路盤の施工が可能か等を検討した。
なお、図７にトンネル内で施工した水砕スラグによる透水性路盤に関する試験施工断面図を示す。
【００２８】
以下に試験結果を示す。
（１）事前室内試験：水砕スラグにセメントを添加した場合は、添加量が多くなるほど最大乾燥密度が大きくなり、添加量が８％のとき乾燥密度ρｄmax＝１．５２６ｇ／ｃｍ3と最大になる。締固めた水砕スラグの一軸圧縮強度ｑｕ（配合強度）は、セメント添加量、乾燥密度（締固め度）等が増加するほど大きくなる。よって、所要強度をｑｕ≒２．０Ｎ／ｍｍ2（ここで、Ｎ／ｍｍ2＝ＭＮ／ｍ2）程度とするためには、セメント添加量を８％とする必要がある。
（２）トンネル外試験施工：セメント添加量と転圧回数が多くなるほど乾燥密度が増大する。所要強度を得るための乾燥密度（締固め度）とするには、セメント添加量が８％の場合、５回程度の転圧回数が必要となる。
（３）トンネル内試験施工：図８に示すように、締固め後の乾燥密度ρｄは１．４２〜１．５０ｇ／ｃｍ3（平均１．４７ｇ／ｃｍ2：図８の左端）であった。また、2週養生後の地盤反力係数は１２８０〜２０６０ＭＮ／ｍ3となり、一軸圧縮強度ｑｕは１．８〜３．７Ｎ／ｍｍ2（ここで、Ｎ／ｍｍ2＝ＭＮ／ｍ2）（図８の中央右）となった。
従って、１０ｔタイヤローラで５回転圧することにより、所要のせん断強度と地耐力の確保が可能であるものと考えられる。また、乾燥密度ρｄを１．４０ｇ／ｃｍ3以上で締固め度を管理すれば、所要の強度と地耐力の路盤の施工が可能であると判断された。
【００２９】
（実施例３）
次に、本発明の透水性に優れた路盤材の一軸圧縮強度と透水性を把握するために実施した室内試験結果、及び実際のトンネルでの透水試験結果について説明する。
図９、１０は、それぞれ本発明の透水性に優れた路盤材の室内試験結果についてのグラフである。なお、これは、水砕スラグにポルトランドセメントを重量比で、４、６、８％添加した場合の、一軸圧縮強度、透水係数の経時変化を示している。
ここで、セメント４、６、８％添加は、水砕スラグ１００重量部に対して、それぞれ４重量部、６重量部、８重量部のセメント含有量に相当する。以下も同様である。
【００３０】
その結果、セメント添加量に比例して、一軸圧縮強度が増加し、透水係数がやや小さくなるが、8週までの養生期間による透水係数の変化は小さいことが分かる。
図９の一軸圧縮強度について、本発明の６、８重量部のセメント混合割合では、例えば材料の年令（材令）２週で１．４〜１．７（ＭＮ／ｍ2）の値があり、更に、材料年令が増えるにしたがって一軸圧縮強度が増加する優れた特性を示す。特に、８重量部のセメント混合割合でより優れた特性が得られる。一方、４重量部では例えば材料の年令（材令）２週で０．５５（ＭＮ／ｍ2）の低い値であり、更に材料の年令が増えても一軸圧縮強度の伸びが小さい傾向を示す。また、図１０の透水係数は、セメント混合割合が４、６、８重量部と増えるにしたがって若干減少するが、いずれもほぼ１．０×１０-2ｃｍ／ｓｅｃ程度の優れた値を示す。
以上より、セメント混合割合が６、８重量部近傍、特に８重量部近傍で一軸圧縮強度と透水係数がバランスよく優れた値を示すことがわかる。
【００３１】
次に、実際の九州新幹線の麦生田トンネル内で実施した現場試験について説明する。
試験に使用した水砕スラグの施工は、図７に示すように、１層３００ｍｍ厚み６層（1層、2層は１５７ｍｍ）とし、総厚１５１４ｍｍとした。セメント量は水砕スラグ重量比で８％とし、セメントの添加は、現場近くの生コンクリートプラントで行い、プラント出荷から、現場施工までの時間を４時間以内で管理した。なお、施工方法は、原則として１０ｔタイヤローラと４ｔ振動ローラを使用し、端部など細部の施工には１ｔ振動ローラを併用した。
【００３２】
以下に、その結果について示す。
（１）一軸圧縮試験結果：２週養生の一軸圧縮試験結果は、図１１に示すように、施工機械や、中央部、端部の施工難易度の関係などから、１．７５〜３．６３Ｎ／ｍｍ2（ここで、Ｎ／ｍｍ2＝ＭＮ／ｍ2）とばらつきはあるものの、平均値で、２．４１Ｎ／ｍｍ2と室内試験よりやや大きめの強度が確認できた。
（２）透水試験結果：一軸圧縮試験結果と同様、施工によるばらつきはあるものの、平均値で、５．１×１０-3ｃｍ／ｓｅｃと、2週養生時の室内試験結果より、やや小さい値となった（図１２に示す）。
【００３３】
また、図１３に、水砕スラグ路盤施工２週間後に、現場付近のウェルポイントの揚水を停止し、水位の回復状況を調査した結果を示す。水位はゆるやかに回復しながら、5日後には路盤内に敷設した有孔ヒューム管内中位以下で、安定した値を示しており、現地の透水係数１．０×１０-3ｃｍ／ｓｅｃ程度のシラス地盤に対し、水砕スラグ路盤の排水効果が確認できた。
水砕スラグにセメントを添加することで、一軸圧縮強度の増大と共に、透水係数はやや低減するが、８週までの養生結果から、材料の年令による透水係数の変化は小さいことが確認できた。
また、実構造物での透水試験結果から、透水係数１．０×１０-3ｃｍ／ｓｅｃ程度のシラス地盤において、８％セメントを混合した透水係数５．１×１０-3ｃｍ／ｓｅｃの水砕スラグ路盤は、地下水位低減効果のあることが確認できた。
【００３４】
【発明の効果】
【００３５】
請求項１記載の強度と透水性に優れた路盤材は、地盤が弱く、しかも地下水位の高い地域に構築するトンネルの路盤材で、しかも一層当たりの締め固め後の高さが３００ｍｍ以内でかつ締め固め率８５％〜９８％に締め固め施行を行う路盤材であって、粒径が０．３〜２．５ｍｍの高炉水砕スラグとセメント及び不可避的不純物との混合物からなり、前記高炉水砕スラグ１００重量部に対して前記セメントの添加量が５．５〜１０．４重量部であるので、地盤が弱くしかも地下水位の高い地域に構築するトンネルの路盤材の材料の混合割合を定義することができる。これにより、シラス地域等地盤が弱く地下水位の高い地域のトンネルに適用すると、構築するトンネル周辺の水位を下げることができ、しかも、繰返し荷重によるスラグ地盤の沈下は少なく、また変状もない透水性に優れた路盤材を作製することができる。
【００３６】
そして、この路盤材を締め固め率８５％以上に締め固めて路盤を形成するので、急速に硬化せず、また他の材料を加えることなく、必要な路盤強度と、透水性をそれぞれ確保可能な優れた路盤構造とすることができる。これにより、十分な強度と良好な透水性を有することができるので、地下水位の高い位置にあるトンネル内外の路盤に使用した場合、列車やトラック、又は他の荷重がかかっても、路盤と地盤の間にある地下水や雨水は、路盤材を使用した路盤の方に逃げ間隙水圧が高まらないので噴泥は発生しにくい。また、トンネル断面を水圧対抗等、強固な構造とする必要がないので、掘削、覆工、路盤等を含めたトンネルの工事費が経済的にできる。
更に、トンネル外の路盤においても高炉水砕スラグとセメントのみで良好な透水性と十分な強度が得られるため、施工が容易で、しかも路盤材料が割安にできる。
また、路盤材の締め固め率が８５％以上であるので、必要な路盤強度と、透水性をそれぞれ確保することができる。これにより、雨水等による路盤の軟弱化を抑制し、強度と透水性に優れた路盤構造を形成することができる。
【００３７】
請求項２記載の強度と透水性に優れた路盤構造は、地盤が弱く、しかも地下水位の高い地域に構築するトンネルの路盤構造であって、粒径が０．３〜２．５ｍｍの高炉水砕スラグとセメント及び不可避的不純物の混合物からなり、高炉水砕スラグ１００重量部に対して、セメントを５．５〜１０．４重量部添加した路盤材を一層当たりの締め固め後の高さが３００ｍｍ以内でかつ締め固め率８５〜９８％に締め固めて路盤を形成するので、地盤が弱く、しかも地下水位の高い地域に構築するトンネルの路盤構造の、路盤材の材料の混合割合と締め固め率を定義した路盤構造を形成することができる。これにより、シラス地域等地盤が弱く地下水位の高い地域のトンネルに適用すると、構築するトンネル周辺の水位を下げることができ、しかも、繰返し荷重によるスラグ地盤の沈下は少なく、また変状もない透水性に優れた路盤構造を形成することができる。
特に、請求項３記載の強度と透水性に優れた路盤構造は、路盤材が厚さが１００〜２０００ｍｍである路盤を形成するので、所要の強度機能及び透水機能を発揮し、しかも機能の飽和と経済性を考慮した路盤構造とすることができる。これにより、十分な支持強度と透水性を両立でき、しかも原料費を低減した路盤構造を形成することができる。
【図面の簡単な説明】
【図１】本発明の実施例１に係る強度と透水性に優れた路盤材及び／又は路盤構造を使用したトンネル構造の概要図である。
【図２】本発明の実施例１に係る試験路盤断面図である。
【図３】本発明の実施例１に係る路盤表面での繰返し沈下量の図である。
【図４】本発明の実施例１に係る繰返し載荷中の路盤変位の図である。
【図５】本発明の実施例１に係る繰返し載荷中の振動土圧の図である。
【図６】本発明の実施例１に係るスラグ路盤内の水位例の図である。
【図７】本発明の実施例２及び実施例３に係るトンネル内施工断面図である。
【図８】本発明の実施例２に係る強度と透水性に優れた路盤材及び／又は路盤構造のトンネル内試験のグラフである。
【図９】本発明の実施例３に係る強度と透水性に優れた路盤材の材料の年令に対する一軸圧縮強度の変化を示すグラフである。
【図１０】本発明の実施例３に係る強度と透水性に優れた路盤材の材料の年令に対する透水係数の変化を示すグラフである。
【図１１】本発明の実施例３に係る強度と透水性に優れた路盤材及び／又は路盤構造の水砕スラグ路盤の深度別一軸圧縮強度を示すグラフである。
【図１２】本発明の実施例３に係る強度と透水性に優れた路盤材及び／又は路盤構造の水砕スラグ路盤の深度別透水係数を示すグラフである。
【図１３】本発明の実施例３に係る麦生田トンネルにおける水砕路盤内地下水位状況図である。
【符号の説明】
１０：路盤材、１１：表層、１２：排水管、１３：地盤（シラス地盤）、１４：トンネル、２０：路盤材、２１：路盤コンクリート、２２：排水管、２３：地盤（シラス地盤）、２４：試験路盤、２５：側壁部遮水壁、２６：中央通路、２７：周辺部遮水壁、２８：起振機、２９：振動計、３０：間隙水圧計、３１：土圧計、３２：水位計、３３：地山（シラス地山）
【図１】
0004060497.tif 000002
【図２】
0004060497.tif 000003
【図３】
0004060497.tif 000004
【図４】
0004060497.tif 000005
【図５】
0004060497.tif 000006
【図６】
0004060497.tif 000007
【図７】
0004060497.tif 000008
【図８】
0004060497.tif 000009
【図９】
0004060497.tif 000010
【図１０】
0004060497.tif 000011
【図１１】
0004060497.tif 000012
【図１２】
0004060497.tif 000013
【図１３】
0004060497.tif 000014